(57)【要約】【課題】感光性ペースト組成物、これを利用して製造されたプラズマディスプレイパネルの隔壁及びこれを含むプラズマディスプレイパネルを提供する。【解決手段】フッ化物ゾル及び無機物を含む感光性ペースト組成物において、フッ化物ゾルの平均屈折率Ｎ１及び無機物の平均屈折率Ｎ２が下記数式１を満たすことを特徴とする感光性ペースト組成物、これを利用して製造されたプラズマディスプレイパネルの隔壁及びこれを含むプラズマディスプレイパネルである：−０．２≦Ｎ１−Ｎ２≦０．２  ・・・（式１）。これにより、１回の露光だけで高解像度及び高精密のプラズマディスプレイパネル用隔壁パターンを製造できるだけではなく、既存の隔壁に比べて高い反射率を有する隔壁を提供できるために、高い輝度を有するプラズマディスプレイパネルを製造できる。【選択図】図１
2009175734.tif 000002
【特許請求の範囲】
【請求項１】
有機物に分散しているフッ化物ゾルと、無機物とを含む感光性ペースト組成物において、前記フッ化物ゾルの平均屈折率（Ｎ１）及び前記無機物の平均屈折率（Ｎ２）が下記数式１を満たすことを特徴とする感光性ペースト組成物：
−０．２≦Ｎ１−Ｎ２≦０．２      ・・・（式１）。
【請求項２】
前記フッ化物ゾルの原料となるフッ化物は、下記化学式１または化学式２で表現されることを特徴とする請求項１に記載の感光性ペースト組成物：
ＭａＦｂ  ・・・（化１）
ＭｘＭ’ｙＦｚ  ・・・（化２）
前記化学式で、Ｍ及びＭ’は、アルカリ金属、アルカリ土類金属またはケイ素（Ｓｉ）のうちいずれか１つの元素であり、
ａ、ｂ、ｘ、ｙ及びｚは、成分元素の原子数の比であって、１〜４の整数である。
【請求項３】
前記フッ化物ゾルは、
下記化学式３の化合物または下記化学式４の化合物の少なくともいずれかを水に溶かした水溶液と下記化学式５の化合物を水に溶かした水溶液とを混合して混合物を製造する段階と、
前記混合物のうち水を有機溶剤で置換することによって得られるフッ化物前駆体を製造する段階と、
前記フッ化物前駆体を有機物に分散させる段階とを含む方法によって製造されることを特徴とする請求項１又は２に記載の感光性ペースト組成物：
ＭａＸｂ  ・・・（化３）
ＭｘＭ’ｙＸｚ  ・・・（化４）
ＡｔＦｕ  ・・・（化５）
前記化学式で、Ｍ及びＭ’は、アルカリ金属、アルカリ土類金属またはケイ素（Ｓｉ）のうちいずれか１つの元素であり、
Ｘは、塩素、硝酸塩（ＮＯ２）、硫酸塩（ＳＯ４）または酢酸塩（ＣＨ３ＣＯ２）であり、
Ａは、ナトリウム、カリウム、アンモニウムまたは水素であり、
ａ、ｂ、ｔ、ｕ、ｘ、ｙ及びｚは、成分元素の原子数の比であって、１〜４の整数である。
【請求項４】
前記フッ化物ゾルは、フッ化物成分としてシリカとフッ化物との混合体を含むことを特徴とする請求項１〜３の何れかに記載の感光性ペースト組成物。
【請求項５】
前記フッ化物成分は、１〜６０ｎｍの平均粒径を有することを特徴とする請求項４に記載の感光性ペースト組成物。
【請求項６】
前記フッ化物ゾルの平均屈折率は、１．４〜１．５であることを特徴とする請求項１〜５の何れかに記載の感光性ペースト組成物。
【請求項７】
前記フッ化物の平均屈折率は、１．３〜１．４であることを特徴とする請求項２に記載の感光性ペースト組成物。
【請求項８】
前記フッ化物ゾルの透過度は、厚さ１ｃｍを基準に、５００ｎｍの波長において５０％以上であることを特徴とする請求項１〜７の何れかに記載の感光性ペースト組成物。
【請求項９】
前記フッ化物ゾルの平均屈折率（Ｎ１）及び前記無機物の平均屈折率（Ｎ２）が下記数式２を満たすことを特徴とする請求項１〜８の何れかに記載の感光性ペースト組成物：
−０．１≦Ｎ１−Ｎ２≦０．１  ・・・（式２）。
【請求項１０】
前記フッ化物ゾルのフッ化物の含有量は、前記有機物１００体積部対比で、１〜４０体積部であることを特徴とする請求項１〜９の何れかに記載の感光性ペースト組成物。
【請求項１１】
前記フッ化物ゾルのフッ化物の含有量は、前記無機物１００体積部対比で、１〜２０体積部であることを特徴とする請求項１〜１０の何れかに記載の感光性ペースト組成物。
【請求項１２】
前記無機物は、平均屈折率（Ｎ２）が１．５〜１．８であることを特徴とする請求項１〜１１の何れかに記載の感光性ペースト組成物。
【請求項１３】
前記無機物は、下記数式５を満たす低融点ガラス粉末、及び下記数式６を満たす高融点ガラス粉末を含むことを特徴とする請求項１〜１２の何れかに記載の感光性ペースト組成物：
焼成温度−８０℃＜Ｔｓ＜焼成温度  ・・・（式５）
Ｔｓ＞焼成温度＋２０℃  ・・・（式６）。
【請求項１４】
前記低融点ガラス粉末の平均粒径は、中間値（Ｄ５０）が２〜５μｍ、最小値（Ｄｍｉｎ）は０．１μｍ、最大値（Ｄｍａｘ）は２０μｍであることを特徴とする請求項１３に記載の感光性ペースト組成物。
【請求項１５】
前記低融点ガラス粉末の含有量は、前記無機物１００体積部に対して、７０〜１００体積部であることを特徴とする請求項１３又は１４に記載の感光性ペースト組成物。
【請求項１６】
前記低融点ガラス粉末は、ＰｂＯ−Ｂ２Ｏ３系、ＰｂＯ−ＳｉＯ２−Ｂ２Ｏ３系、Ｂｉ２Ｏ３−Ｂ２Ｏ３系、Ｂｉ２Ｏ３−ＳｉＯ２−Ｂ２Ｏ３系、ＳｉＯ２−Ｂ２Ｏ３−Ａｌ２Ｏ３系、ＳｉＯ２−Ｂ２Ｏ３−ＢａＯ系、ＳｉＯ２−Ｂ２Ｏ３−ＣａＯ系、ＺｎＯ−Ｂ２Ｏ３−Ａｌ２Ｏ３系、ＺｎＯ−ＳｉＯ２−Ｂ２Ｏ３系、Ｐ２Ｏ５系、ＳｎＯ−Ｐ２Ｏ５系、Ｖ２Ｏ５−Ｐ２Ｏ５系、Ｖ２Ｏ５−Ｍｏ２Ｏ３系及びＶ２Ｏ５−Ｐ２Ｏ５−ＴｅＯ２系からなる群から一つ以上選択されたことを特徴とする請求項１３〜１５の何れかに記載の感光性ペースト組成物。
【請求項１７】
前記高融点ガラス粉末の平均粒径は、中間値が１〜４μｍ、最小値は０．１μｍ、最大値は２０μｍであることを特徴とする請求項１３〜１６の何れかに記載の感光性ペースト組成物。
【請求項１８】
前記高融点ガラス粉末の含有量は、前記無機物１００体積部対比で、０超過３０体積部以下であることを特徴とする請求項１３〜１７の何れかに記載の感光性ペースト組成物。
【請求項１９】
前記高融点ガラス粉末は、ＳｉＯ２−Ｂ２Ｏ３−ＢａＯ系、ＳｉＯ２−Ｂ２Ｏ３−ＣａＯ系、ＳｉＯ２−Ｂ２Ｏ３−ＭｇＯ系、ＳｉＯ２−Ｂ２Ｏ３−ＣａＯ−ＢａＯ系、ＳｉＯ２−Ｂ２Ｏ３−ＣａＯ−ＭｇＯ系、ＳｉＯ２−Ａｌ２Ｏ３−ＢａＯ系、ＳｉＯ２−Ａｌ２Ｏ３−ＣａＯ系、ＳｉＯ２−Ａｌ２Ｏ３−ＭｇＯ系、ＳｉＯ２−Ａｌ２Ｏ３−ＢａＯ−ＣａＯ系及びＳｉＯ２−Ａｌ２Ｏ３−ＣａＯ−ＭｇＯ系からなる群から一つ以上選択されたことを特徴とする請求項１３〜１８の何れかに記載の感光性ペースト組成物。
【請求項２０】
前記低融点ガラス粉末の屈折率（Ｎ３）と前記高融点ガラス粉末の屈折率（Ｎ４）との差が下記数式７を満たすことを特徴とする請求項１３〜１９の何れかに記載の感光性ペースト組成物：
−０．２≦Ｎ３−Ｎ４≦０．２  ・・・（式７）。
【請求項２１】
前記低融点ガラス粉末の屈折率（Ｎ３）と前記高融点ガラス粉末の屈折率（Ｎ４）との差が下記数式８を満たすことを特徴とする請求項１３〜２０の何れかに記載の感光性ペースト組成物：
−０．１≦Ｎ３−Ｎ４≦０．１  ・・・（式８）。
【請求項２２】
前記有機物は、バインダと、光開始剤または光酸発生剤と、架橋剤とを含むことを特徴とする請求項１〜２１の何れかに記載の感光性ペースト組成物。
【請求項２３】
前記有機物は、添加剤または溶剤をさらに含むことを特徴とする請求項２２に記載の感光性ペースト組成物。
【請求項２４】
請求項１〜２３のうちいずれか１項に記載の感光性ペースト組成物を利用して製造されたことを特徴とするプラズマディスプレイパネルの隔壁。
【請求項２５】
請求項２４に記載のプラズマディスプレイパネルの隔壁を含むことを特徴とするプラズマディスプレイパネル。
【発明の詳細な説明】
【技術分野】
【０００１】
本発明は、感光性ペースト組成物、これを利用して製造されたプラズマディスプレイパネル（ＰＤＰ）の隔壁及びこれを含むプラズマディスプレイパネルに関する。さらに具体的には、１回の露光だけで高解像度及び高精度のＰＤＰ用隔壁パターンを製造できるだけではなく、既存の隔壁に比べて高い反射率を有する隔壁を提供できる感光性ペースト組成物、これを利用して製造されたＰＤＰの隔壁及びこれを含むＰＤＰに関する。
【背景技術】
【０００２】
ＰＤＰの構造において隔壁は、下板（または背面基板）に形成される構造物であり、放電空間の確保、及び隣接したセル間の電気的及び光学的クロストーク（ｃｒｏｓｓ  ｔａｌｋ）を防止する役割を果たす。かかる隔壁は、ＰＤＰの種類によって、形態（ストライプ型（ｓｔｒｉｐｅ）または格子型（ｍａｔｒｉｘ））及び寸法（幅及びピッチ）が多様である。
【０００３】
隔壁は、ＰＤＰ下板にアドレス電極及びその上に誘電体を形成した後、サンドブラスト法（ｓａｎｄ  ｂｌａｓｔ  ｍｅｔｈｏｄ）、エッチング法またはフォトリソグラフィ法（ｐｈｏｔｏｌｉｔｈｏｇｒａｐｈｙ）などを利用して形成される。
【０００４】
上記隔壁形成方法のうちフォトリソグラフィ法は、特許文献１に記載されているように、無機物と有機物との屈折率差を最小化し、無機物と有機物との界面での露光時に照射される光の散乱や反射を最小化し、１回の露光で隔壁を形成する方法が紹介されており、特許文献２には、上記特許文献１のように、無機物と有機物との屈折率差を最小化しつつ、光酸発生剤を利用した化学増幅型（ｃｈｅｍｉｃａｌｌｙ  ａｍｐｌｉｆｉｅｄ  ｔｙｐｅ）架橋反応方式を利用することによって、露光時に酸素による架橋反応妨害を防止した方法が紹介されている。
【先行技術文献】
【特許文献】
【０００５】
【特許文献１】米国特許第６，１９７，４８０号明細書
【特許文献２】米国特許第６，１１７，６１４号明細書
【発明の概要】
【発明が解決しようとする課題】
【０００６】
上記特許文献によるフォトリソグラフィ法は、サンドブラスト法やエッチング法に比べて工程が単純であり、高解像度の隔壁を形成できるという長所を有しているが、根本的に次のような問題点も有している。サンドブラスト法やエッチング法では、隔壁の反射率を高めるために、二酸化チタン、アルミナ、イットリアまたは酸化亜鉛（ｚｉｎｃ  ｏｘｉｄｅ）のような粉末を所定含有量で使用するが、上記特許文献の場合、かかる成分の粉末を使用できないという問題がある。これは、上記において言及した成分の粉末は屈折率が非常に高く、有機物との屈折率を最小化させることができず、上記成分の粉末が露光時に照射される紫外線の透過を妨害するために、１回の露光によって隔壁を形成できないためである。
【０００７】
本発明は、上記問題に鑑みてなされたものであり、本発明の目的とするところは、上記従来技術の問題点を解決し、１回の露光だけで高解像度及び高精密のＰＤＰ用隔壁パターンを製造できるだけではなく、既存の隔壁に比べて高い反射率を有するＰＤＰ用隔壁を製造できる新規かつ改良された感光性ペースト組成物、これを利用して製造されたＰＤＰの隔壁及びこれを含むＰＤＰを提供することにある。
【課題を解決するための手段】
【０００８】
本発明の一側面では、上記技術的課題を達成するために、フッ化物ゾル及び無機物を含む感光性ペースト組成物において、上記フッ化物ゾルの平均屈折率Ｎ１及び上記無機物の平均屈折率Ｎ２が下記数式１を満たすことを特徴とする感光性ペースト組成物を提供する。
【０００９】
−０．２≦Ｎ１−Ｎ２≦０．２  ・・・（式１）
他の側面で本発明は、上記感光性ペースト組成物を利用して製造されたＰＤＰの隔壁を提供する。
【００１０】
さらに他の側面で本発明は、上記隔壁を含むＰＤＰを提供する。
【００１１】
本発明による感光性ペースト組成物は、反射率を高めて輝度を向上させることができる隔壁製造用感光性ペースト組成物を提供する。
【発明の効果】
【００１２】
本発明によれば、既存の隔壁に比べて高い反射率を有する隔壁を提供できるために、高い輝度を有するＰＤＰを製造できる。
【図面の簡単な説明】
【００１３】
【図１】本発明によるＰＤＰに係る構造を図示した部分切開斜視図である。
【発明を実施するための最良の形態】
【００１４】
以下、本発明の望ましい実施例について詳細に説明する。
本発明による上記感光性ペースト組成物は、フッ化物ゾル及び無機物を含み、上記フッ化物ゾルの平均屈折率Ｎ１及び上記無機物の平均屈折率Ｎ２が下記数式１を満たすことを特徴とする感光性ペースト組成物を提供する：
【００１５】
−０．２≦Ｎ１−Ｎ２≦０．２・・・（式１）。
【００１６】
本発明による上記感光性ペースト組成物は、従来一般的な感光性ペースト組成物とは異なり、フッ化物ゾルを含む。上記フッ化物ゾルは、数〜数十ｎｍサイズのフッ化物が有機物に分散されてゾル状態で存在する物質であり、有機物中に凝集や沈殿のような現象が起こらない安定した状態で分散されており、無機物との混合使用が可能である。かかるフッ化物ゾルを含む感光性ペーストを使用して形成された隔壁は、従来の感光性隔壁に比べて反射率を高めて輝度を向上させる役割を行う。
【００１７】
上記フッ化物（フッ化物ゾルの原料となるフッ化物）は、ＭａＦｂまたはＭｘＭ’ｙＦｚのような化学式を有することができる。上記化学式でＭ及びＭ’は、アルカリ金属、アルカリ土類金属またはケイ素（Ｓｉ）のうちいずれか１つの元素であり、ａ、ｂ、ｘ、ｙ及びｚは、成分元素の原子数の比を表して１〜４の整数を有し、これらの値は、同じであるか異なりうる。特に、Ｍはアルカリ土類金属であり、Ｍ’はアルカリ金属であることが、フッ化物ゾルの製造収率の側面で望ましい。このうち購入容易性などの側面で、Ｍは、マグネシウムまたはカルシウムであることがさらに望ましい。
【００１８】
上記フッ化物ゾルは、一般的に、ＭまたはＭ’を含む塩化物、硝酸塩、硫酸塩、酢酸塩などを水に溶かし製造したＭまたはＭ’化合物の水溶液と、フッ化ナトリウム（ＮａＦ）、フッ化カリウム（ＫＦ）、フッ化アンモニウム（ＮＨ４Ｆ）、フッ化水素（ＨＦ）などを水に溶かして製造したフッ化物水溶液とを共に反応させた後、溶媒である水を有機溶剤で置換させることによって、フッ化物前駆体（ｐｒｅｃｕｓｏｒ）を製造し、製造されたフッ化物前駆体を有機物に分散させることによって製造される。
【００１９】
一方、上記フッ化物ゾルは、フッ化物成分としてシリカとフッ化物との混合体を含むこともできる。フッ化物前駆体の製造時に、シリカゾル水溶液をさらに導入してシリカとフッ化物との混合体を形成することによって、シリカとフッ化物とのネットワークを介して、フッ化物の安定性を確保することができる。また、フッ化物前駆体の製造時に、必要によって、表面改質剤（ｓｕｒｆａｃｅ
ｍｏｄｉｆｉｅｒ）をさらに導入することもできる。
【００２０】
上記方法によって製造されたフッ化物ゾル中のフッ化物の平均粒径は、１〜６０ｎｍの平均粒径、さらに望ましくは２〜４０ｎｍの平均粒径、最も望ましくは４〜２０ｎｍの平均粒径を有する。上記フッ化物の平均粒径が１ｎｍより小さいことは、製造することも困難であり、有機物内に均一な状態で分散させ難く、平均粒径が６０ｎｍを超えるようになれば、露光時に光を散乱させて光の透過を阻害する問題が発生する。なお、上記平均粒径は、通常使用される回折粒子寸法分析器（Ｓｈｉｍａｄｚｕ  Ｃｏｒｐｏｒａｔｉｏｎ，  ＳＡＬＤ−２０００Ｊ）などで測定できる。
【００２１】
上記フッ化物ゾル中のフッ化物の屈折率は、１．３〜１．４を有することが望ましい。上記フッ化物前駆体を有機物に分散させて製造されたフッ化物ゾルの平均屈折率は、１．４〜１．５を有するように製造することが望ましい。上記フッ化物及びフッ化物ゾルの平均屈折率が上記範囲を外れるようになれば、前述の数式１の屈折率範囲を満たす感光性ペースト組成物を製造し難いという問題点がある。
【００２２】
本明細書において、上記フッ化物ゾルの平均屈折率は、溶剤が含まれていない状態のフッ化物の平均屈折率を意味する。フッ化物ゾルの屈折率は、さまざまな方法で測定できるが、本発明では、上記フッ化物ゾルを透明フィルムまたはガラス基板などにコーティングし後、８０〜１２０℃の温度で、数〜数十分間乾燥させて溶剤を除去した状態で、屈折率測定計を利用して測定される。前記屈折率測定計としては、通常のアベ屈折系（ｓｏｄｉｕｍ  Ｄ−ｌｉｎｅ）を利用できる。無機物の平均屈折率も類似に測定できる。
【００２３】
上記フッ化物ゾルの透過度は、厚さ１ｃｍを基準に、５００ｎｍで５０％以上になることが望ましい。上記透過度が５０％未満になれば、ペースト製造後の露光時に、露光感度が落ちる問題点が発生する。また、上記フッ化物ゾルを製造するにおいて、フッ化物の含有量は、有機物１００体積部対比で、１〜４０体積部を有するように製造する。上記フッ化物ゾルでフッ化物の含有量が上記範囲未満である場合、隔壁の反射率上昇効率が落ち、上記範囲を超える場合、露光時の架橋反応の発生が不十分であり、所望の隔壁形状を得られなくなる。なお、上記透過度は、一般の分光分析器を利用して測定できる。
【００２４】
上記フッ化物ゾルを無機物と混合するにおいて、その混合比率は、２つのことを考慮して混合する。第一に、フッ化物ゾル及び無機物の平均屈折率を考慮せねばならず、具体的には、フッ化物ゾル及び無機物の屈折率が前述の数式１の関係を満たすことが望ましく、さらに望ましくは、下記数式２を満たすことであり、最も望ましくは、下記数式３を満たすことである。
【００２５】
−０．１≦Ｎ１−Ｎ２≦０．１  ・・・（式２）
【００２６】
−０．０５≦Ｎ１−Ｎ２≦０．０５  ・・・（式３）
【００２７】
もし上記フッ化物ゾル及び上記無機物の平均屈折率間の関係が、上記数式１に記載された範囲を外れるようになれば、露光時に照射される光の透過度が落ち、１回の露光によって隔壁を形成できず、その関係が上記数式３に近いほど露光感度が優秀になり、照射される光の散乱が小さくなることにより、隔壁パターンの直進性も優秀になる。
【００２８】
次に、上記屈折率条件を満たすこと以外にも、感光性ペースト成分中の無機物含有量対比でのフッ化物のゾル中のフッ化物含有量も考慮し、混合比率を決定しなければならない。上記フッ化物の含有量は、無機物１００体積部対比で、１〜２０体積部になるようにすることが望ましく、さらに望ましくは無機物１００体積部対比で、２〜１０体積部になるようにする。上記フッ化物の含有量が上記範囲未満である場合、隔壁の反射率を向上させる効果が落ち、上記範囲を超える場合、無機物の焼結特性が落ちることになる。
【００２９】
上記フッ化物と無機物との平均熱膨張係数（ＣＴＥ，α）は、下記数式４を満たすことが望ましい。
【００３０】
基板の熱膨脹係数ｘ０．９≦α≦基板の熱膨脹係数  ・・・（式４）
【００３１】
上記フッ化物と無機物との平均熱膨張係数が上記数式４を外れるようになれば、焼成後に基板が曲がったり、はなはだしい場合には、基板が破損するという問題が発生する。
【００３２】
本発明による感光性ペースト組成物中の無機物の平均屈折率が１．５〜１．８を有することが望ましい。無機物の平均屈折率が上記範囲を外れるようになれば、無機物の屈折率とフッ化物のゾルの屈折率との差が大きく、１回の露光によって隔壁を形成できない。
【００３３】
上記無機物は、低融点ガラス粉末（ｇｌａｓｓ ｆｒｉｔ）と高融点ガラス粉末とによって構成されるが、上記無機物中の低融点ガラス粉末は、焼成工程時に焼結（ｓｉｎｔｅｒｉｎｇ）が起こることによって、稠密な隔壁を形成する役割を果たし、高融点ガラス粉末は、焼成工程時に隔壁膜が崩れないように形態を維持させる役割を果たす。
【００３４】
上記低融点ガラス粉末の粒子形状は特別に限定されないが、球形に近いことが望ましいが、それは、球形に近いほど充填率及び紫外線透過度において、さらに優秀な特性を有するためである。上記低融点ガラス粉末の粒径は、中間値Ｄ５０が２〜５μｍ、最小値Ｄｍｉｎは０．１μｍ、最大値Ｄｍａｘは２０μｍであることが望ましい。中間値が２μｍ未満であるか、または最小値が０．１μｍ未満になれば、分散性が落ちて印刷特性が悪くなり、焼成時に収縮率が大きくて所望形態の隔壁を得られず、中間値が５μｍを超えたり、最大値が２０μｍを超えるようになれば、隔壁の稠密性及び隔壁形状の直進性が落ちてしまって望ましくない。なお、「中間値Ｄ５０」とは、粒子寸法の中間値で、粒子大きさ分布のうち、体積及び重量累積が５０％に該当する粒子の大きさをいう。
【００３５】
上記低融点ガラス粉末の軟化温度Ｔｓ（Ｓｏｆｔｅｎｉｎｇ
Ｔｅｍｐｅｒａｔｕｒｅ）は、下記数式５を満たすことが望ましい。
【００３６】
焼成温度−８０℃＜Ｔｓ＜焼成温度  ・・・（式５）
【００３７】
上記ガラス粉末の軟化温度が（焼成温度−８０℃）以下になれば、焼成時に隔壁形状が崩れ、軟化温度が焼成温度以上になれば、焼結が望ましく起こらないという問題が発生する。
【００３８】
上記低融点ガラス粉末の含有量は、無機物１００体積部対比で、７０体積部〜１００体積部が望ましく、上記範囲未満である場合には、焼成時に焼結が望ましく起こらないという問題が発生する。
【００３９】
上記低融点ガラス粉末の具体的な例としては、以下に制限されるものではないが、鉛（Ｐｂ）、ビスマス（Ｂｉ）、ケイ素（Ｓｉ）、ホウ素（Ｂ）、アルミニウム（Ａｌ）、バリウム（Ｂａ）、亜鉛（Ｚｎ）、マグネシウム（Ｍｇ）、カルシウム（Ｃａ）、ＩＮ（Ｐ）、バナジウム（Ｖ）、モリブデン（Ｍｏ）及びテルル（Ｔｅ）などの酸化物を３種以上含む複合酸化物を例として挙げることができ、これらガラス粉末は、単独または２種で混合して使われることも可能である。上記低融点ガラス粉末のさらに具体的な例としては、ＰｂＯ−Ｂ２Ｏ３系、ＰｂＯ−ＳｉＯ２−Ｂ２Ｏ３系、Ｂｉ２Ｏ３−Ｂ２Ｏ３系、Ｂｉ２Ｏ３−ＳｉＯ２−Ｂ２Ｏ３系、ＳｉＯ２−Ｂ２Ｏ３−Ａｌ２Ｏ３系、ＳｉＯ２−Ｂ２Ｏ３−ＢａＯ系、ＳｉＯ２−Ｂ２Ｏ３−ＣａＯ系、ＺｎＯ−Ｂ２Ｏ３−Ａｌ２Ｏ３系、ＺｎＯ−ＳｉＯ２−Ｂ２Ｏ３系、Ｐ２Ｏ５系、ＳｎＯ−Ｐ２Ｏ５系、Ｖ２Ｏ５−Ｐ２Ｏ５系、Ｖ２Ｏ５−Ｍｏ２Ｏ３系、またはＶ２Ｏ５−Ｐ２Ｏ５−ＴｅＯ２系などからなる群から選択されたものを挙げることができる。
【００４０】
上記高融点ガラス粉末の粒子形状は、特別に限定されるものではないが、球形に近いことが望ましいが、これは、球形に近いほど充填率及び紫外線透過度において、さらに優秀な特性を有するためである。上記高融点ガラス粉末の平均粒径は、中間値が１〜４μｍ、最小値は０．１μｍ、最大値は２０μｍであることが望ましい。中間値が１μｍ未満であるか、最小値が０．１μｍ未満になれば、露光感度の低下及び焼成時に収縮率が大きくて所望の形態の隔壁を得られず、中間値が５μｍを超えたり、最大値が２０μｍを超えるようになれば、隔壁の稠密性及び隔壁形状の直進性が落ちるようになって望ましくない。
【００４１】
上記高融点ガラス粉末の軟化温度は、下記数式６を満たすことが望ましい。
【００４２】
Ｔｓ＞焼成温度＋２０℃  ・・・（式６）
【００４３】
上記高融点ガラス粉末の軟化温度が（焼成温度＋２０℃）以下になれば、焼成時に隔壁形状が崩れるという問題が発生する。
【００４４】
上記高融点ガラス粉末の含有量は、上記無機物１００体積部対比で、０超過３０体積部以下であることが望ましい。上記範囲を超えれば、焼成時に焼結が望ましく起こらないという問題が発生する。
【００４５】
上記高融点ガラス粉末の具体的な例としては、以下に制限されるものではないが、ケイ素、ホウ素、アルミニウム、バリウム、亜鉛、マグネシウム及びカルシウムなどの酸化物を３種以上含む複合酸化物を例として挙げることができ、それらガラス粉末は、単独または２種で混合して使われることも可能である。上記高融点ガラス粉末のさらに具体的な例としては、ＳｉＯ２−Ｂ２Ｏ３−ＢａＯ系、ＳｉＯ２−Ｂ２Ｏ３−ＣａＯ系、ＳｉＯ２−Ｂ２Ｏ３−ＭｇＯ系、ＳｉＯ２−Ｂ２Ｏ３−ＣａＯ−ＢａＯ系、ＳｉＯ２−Ｂ２Ｏ３−ＣａＯ−ＭｇＯ系、ＳｉＯ２−Ａｌ２Ｏ３−ＢａＯ系、ＳｉＯ２−Ａｌ２Ｏ３−ＣａＯ系、ＳｉＯ２−Ａｌ２Ｏ３−ＭｇＯ系、ＳｉＯ２−Ａｌ２Ｏ３−ＢａＯ−ＣａＯ系、またはＳｉＯ２−Ａｌ２Ｏ３−ＣａＯ−ＭｇＯ系などからなる群から選択されたものを挙げることができる。
【００４６】
上記低融点ガラス粉末と高融点ガラス粉末との平均屈折率は、前述の通り、１．５〜１．８範囲の値を有することが望ましい。また低融点ガラス粉末の平均屈折率Ｎ３と高融点ガラス粉末の平均屈折率Ｎ４との差が下記数式７を満たすことが望ましく、より望ましくは下記数式８を満たすことであり、さらに望ましくは下記数式９を満たすことである。
【００４７】
−０．２≦Ｎ３−Ｎ４≦０．２  ・・・（式７）
【００４８】
−０．１≦Ｎ３−Ｎ４≦０．１  ・・・（式８）
【００４９】
−０．０５≦Ｎ３−Ｎ４≦０．０５  ・・・（式９）
【００５０】
上記低融点ガラス粉末と高融点ガラス粉末との平均屈折率差が上記数式７の範囲を外れるようになれば、露光時に照射される光の透過度が落ち、１回の露光によって隔壁を形成できず、その関係が上記数式９に近いほど露光感度が優秀になり、照射される光の散乱が小さくされることによって、隔壁パターンの直進性も優秀になる。
【００５１】
本発明に利用される有機物は、２種類の形態が使われうる。第１形態の有機物は、アルカリ可溶性バインダＡ、光開始剤及び架橋剤Ａを含み、露光時に照射された部分が架橋反応を起こし、アルカリ現像液に不溶である状態になるのである。上記有機物は、ペーストの特性改善のための添加剤、及び粘度調節などの必要によって溶剤も含むことができる。
【００５２】
第２形態の有機物は、アルカリ可溶性バインダＢ、光酸発生剤（ｐｈｏｔｏ−ａｃｉｄ
ｇｅｎｅｒａｔｏｒ）及び架橋剤Ｂを含み、露光時に照射された部分に酸が発生し、その後の熱処理（ｂａｋｉｎｇ）過程で架橋反応を起こし、現像液に不溶である状態になるのである。上記有機物は、ペーストの特性改善のための添加剤、及び粘度調節などの必要によって溶剤も含むことができる。
【００５３】
上記バインダＡの場合、アルカリ現像液に現像が可能でありつつも、構成成分の組成変化による特性調節が容易であるカルボン酸基を有するアクリル系樹脂が一般的に使われる。上記カルボン酸基を有するアクリル系樹脂は、アルカリ水溶液に現像させる役割以外に、感光性ペースト中の無機成分の分散性を良好にし、適切な粘度及び弾性を有させる役割も行う。上記カルボン酸基を有するアクリル系樹脂は、カルボン酸基を有するモノマーと、エチレン性不飽和基を有するモノマーとの共重合反応によって製造できる。
【００５４】
上記カルボン酸基を有するモノマーとしては、アクリル酸、メタクリル酸、フマル酸、マレイン酸、酢酸ビニル及びこれらの無水物からなる群から一つ以上選択されたものが望ましい。上記エチレン性不飽和基を有するモノマーとしては、メチルアクリレート、エチルアクリレート、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ｎ−ペンチルアクリレート、アリルアクリレート、フェニルアクリレート、ベンジルアクリレート、ブトキシエチルアクリレート、ブトキシトリエチレングリコールアクリレート、シクロヘキシルアクリレート、ジシクロペンタニルアクリレート、ジシクロペンテニルアクリレート、２−エチルヘキシルアクリレート、グリセロールアクリレート、グリシジルアクリレート、イソボルニルアクリレート、イソデキシルアクリレート、イソオクチルアクリレート、ラウリルアクリレート、２−メトキシエチルアクリレート、メトキシエチレングリコールアクリレート、メトキシジエチレングリコールアクリレート、フェノキシエチルアクリレート、ステアリルアクリレート、１−ナフチルアクリレート、２−ナフチルアクリレート、２−ヒドロキシエチルアクリレート、２−ヒドロキシプロピルアクリレート、アミノエチルアクリレート及び上記モノアクリレート分子内のアクリレートを一部または全部メタクリレートに替えたもの、またはスチレン、α−メチルスチレン、α−２−ジメチルスチレン、３−メチルスチレン、４−メチルスチレンなどからなる群から一つ以上選択されたものであることが望ましい。
【００５５】
またバインダＡとしては、上記共重合体のカルボン酸基とエチレン性不飽和基を有する化合物とを反応させることによって、結果的に共重合体内に架橋反応を起こす成分が付加されたものを利用することもできる。上記エチレン性不飽和基を有する化合物としては、塩化アクリロイル、塩化メタクリロイル、塩化アリル、グリシジルアクリレート、グリシジルメタクリレート、３，４−エポキシシクロヘキシルメチルアクリレート、３，４−エポキシシクロヘキシルメチルメタクリレート、３，４−エポキシシクロヘキシルメチルアクリレート、または３，４−エポキシシクロヘキシルメチルメタクリレートなどからなる群から選択された一つ以上のものが使われうる。
【００５６】
またバインダＡとしては、上記共重合体を単独で使用することもできるが、膜レベリング（ｌｅｖｅｌｌｉｎｇ）や揺変特性（ｔｈｉｘｏｔｒｏｐｙ）向上などの目的で、セルロース、メチルセルロース、エチルセルロース、ｎ−プロピルセルロース、ヒドロキシエチルセルロース、２−ヒドロキシエチルセルロース、メチル２−ヒドロキシエチルセルロース、ヒドロキシプロピルセルロース、ヒドロキシプロピルメチルセルロース、ヒドロキシブチルメチルセルロース、ヒドロキシプロピルメチルセルロースフタレート、硝酸セルロース、酢酸セルロース、三酢酸セルロース、セルロースアセテートブチレート、セルロースアセテートハイドロジェンフタレート、セルロースアセテートプロピオネート、セルロースプロピオネート、（アクリルアミドメチル）セルロースアセテートプロピオネート、（アクリルアミドメチル）セルロースアセテートブチレート、シアノエチレートセルロース、ペクチン酸、キトサン、キチン、カルボキシメチルセルロース、カルボキシメチルセルロースナトリウム塩、カルボキシエチルセルロース、及びカルボキシエチルメチルセルロースからなる群から選択された一つ以上の物質を混合して使用することもできる。
【００５７】
上記共重合体の重量平均分子量は、５００〜１００，０００ｇ／ｍｏｌであることが望ましい。酸価は、５０〜３００ｍｇＫＯＨ／ｇであることが望ましい。共重合体の分子量が５００ｇ／ｍｏｌ未満である場合には、ペースト製造時に無機物に対する分散性が落ち、１００，０００ｇ／ｍｏｌを超える場合には、現像時に現像速度が遅すぎたり、または現像されないという問題点があって望ましくない。また、共重合体の酸価が５０ｍｇＫＯＨ／ｇ未満である場合には、現像性が落ち、３００ｍｇＫＯＨ／ｇを超える場合には、露光された部分まで現像されるという問題点があって望ましくない。
【００５８】
上記バインダＡの含有量は、上記有機物（バインダＡ、光開始剤及び架橋剤）１００重量部に対して、３０〜８０重量部が望ましく、含有量が上記範囲未満である場合には、ペーストのコーティング性及び分散性が落ち、上記範囲を超える場合には、露光時に架橋反応の発生が不十分であり、所望の形状のパターンを得られずに望ましくない。
【００５９】
上記光開始剤は、露光装置によって照射される光によってラジカルを生成し、生成されたラジカルは、エチレン性不飽和基を有する上記架橋剤の重合反応を起こすことによって、現像液に対して不溶である状態にする。本発明の光開始剤は、高感度が要求されるために、次のような光開始剤を２以上選択して混合して使用することが望ましい。かかる光開始剤の例としては、以下に制限されるものではないが、（ｉ）イミダゾール化合物、（ｉｉ）トリアジン化合物、（ｉｉｉ）アミノアセトフェノン化合物、（ｉｖ）ベンゾフェノン及びアセトフェノン系化合物（ｖ）ベンゾイン系化合物、（ｖｉ）チタノセン系化合物、（ｖｉｉ）オキサジアゾール系化合物、（ｖｉｉｉ）チオキサントン系化合物、（ｉｘ）（ビス）アシルホスフィンオキシド系化合物（ｘ）有機ホウ素塩化合物を挙げることができる。
【００６０】
上記イミダゾール系化合物としては、２，２’−ビス（ｏ−クロロフェニル）−４，４’，５，５’−テトラフェニル−１，２’−ビイミダゾール、２，２’−ビス（ｏ−ブロモフェニル）−４，４’，５，５’−テトラフェニル−１，２’−ビイミダゾール、２，２’−ビス（ｏ−クロロフェニル）−４，４’，５，５’−テトラ（ｏ，ｐ−ジクロロフェニル）−１，２’−ビイミダゾール、２，２’−ビス（ｏ，ｐ−ジクロロフェニル）−４，４’，５，５’−テトラ（ｏ，ｐ−ジクロロフェニル）−１，２’−ビイミダゾール、２，２’−ビス（ｏ−クロロフェニル）−４，４’，５，５’−テトラ（ｍ−メトキシフェニル）−１，２’−ビイミダゾール、２，２’−ビス（ｏ−メチルフェニル）−４，４’，５，５’−テトラフェニル−１，２’−ビイミダゾールなどを挙げることができる。
【００６１】
上記トリアジン系化合物としては、２，４，６−トリス（トリクロロメチル）−ｓ−トリアジン、２，４，６−トリス（トリブロモメチル）−ｓ−トリアジン、２−プロピオニル−４，６−ビス（トリクロロメチル）−ｓ−トリアジン、２−ベンゾイル−４，６−ビス（トリクロロメチル）−ｓ−トリアジン、２−（４−クロロフェニル）−４，６−ビス（トリクロロメチル）−ｓ−トリアジン、２−４−ビス（４−メトキシフェニル）−６−トリクロロメチル）−ｓ−トリアジン、２−（４−メトキシフェニル）−４，６−ビス（トリクロロメチル）−ｓ−トリアジン、２−（４−メトキシスチリル）−４，６−ビス（トリクロロメチル）−ｓ−トリアジン、２−（４−クロロスチリル）−４，６−ビス（トリクロロメチル）−ｓ−トリアジン、２−（４−アミノフェニル）−４，６−ビス（トリクロロメチル）−ｓ−トリアジン、２、４−ビス（３−クロロフェニル）−６−トリクロロメチル−ｓ−トリアジン、２−（４−アミノスチリル）−４，６−ビス（ジクロロメチル）−ｓ−トリアジンなどを挙げることができる。
【００６２】
上記アミノアセトフェノン化合物としては、２−メチル−２−アミノ（４−モルフォリノフェニル）エタン−１−オン、２−エチル−２−アミノ（４−モルフォリノフェニル）エタン−１−オン、２−プロピル−２−アミノ（４−モルフォリノフェニル）エタン−１−オン、２−ブチル−２−アミノ（４−モルフォリノフェニル）エタン−１−オン、２−メチル−２−アミノ（４−モルフォリノフェニル）プロパン−１−オン、２−メチル−２−アミノ（４−モルフォリノフェニル）ブタン−１−オン、２−エチル−２−アミノ（４−モルフォリノフェニル）プロパン−１−オン、２−エチル−２−アミノ（４−モルフォリノフェニル）ブタン−１−オン、２−メチル−２−メチルアミノ（４−モルフォリノフェニル）プロパン−１−オン、２−メチル−２−ジメチルアミノ（４−モルフォリノフェニル）プロパン−１−オン、２−メチル−２−ジエチルアミノ（４−モルフォリノフェニル）プロパン−１−オンなどを挙げることができる。
【００６３】
上記ベンゾフェノン及びアセトフェノン系化合物としては、ベンゾフェノン、４−メチルベンゾフェノン、２，４，６−トリメチルベンゾフェノン、ベンゾイルベンゾ酸、４−フェニルベンゾフェノン、３，３’−ジメチル−４−メトキシベンゾフェノン、４−ベンゾイル−４’−メチルジフェニルスルフィド、４，４’−ビス（Ｎ，Ｎ−ジメチルアミノ）ベンゾフェノン、４，４’−ビス（Ｎ，Ｎ−ジエチルアミノ）ベンゾフェノン、３，３’、４，４’−テトラ（ｔｅｒｔ−ブチルペルオキシカルボニル）ベンゾフェノン、（２−アクリロイルオキシエチル）（４−ベンゾイルベンジル）ジメチルアンモニウムブロミド、４−（３−ジメチルアミノ−２−ヒドロキシプロピル）ベンゾフェノン、（４−ベンゾイルベンジル）トリメチルアンモニウムクロライド、メトクロライド一水和物、ジエトキシアセトフェノン、２−ヒドロキシ−２−メチル−１−フェニルプロパン−１−オン、１−（４−イソプロピルフェニル）−２−メチルプロパン−１−オン、１−ヒドロキシシクロヘキシルフェニルケトン、４−ｔｅｒｔ−ブチル−トリクロロアセトフェノンなどを挙げることができる。
【００６４】
上記ベンゾイン系化合物としては、ベンゾイン、ベンゾインメチルエーテル、ベンゾインエチルエーテル、ベンゾインイソプロピルエーテル、ベンゾインイソブチルエーテルなどを挙げることができる。
【００６５】
上記チタノセン系化合物としては、ジシクロペンタジエニル−Ｔｉ−ジクロライド、ジシクロペンタジエニル−Ｔｉ−ジフェニル、ジシクロペンタジエニル−Ｔｉ−ビス（２，３，４，５，６−ペンタフルオロフェニル）、ジシクロペンタジエニル−Ｔｉ−ビス（２，３，５，６−テトラフルオロフェニル）、ジシクロペンタジエニル−Ｔｉ−ビス（２，４，６−トリフルオロフェニル）、ジシクロペンタジエニル−Ｔｉ−ビス（２，６−ジトリフルオロフェニル）、ジシクロペンタジエニル−Ｔｉ−ビス（２，４−ジフルオロフェニル）、ビス（メチルシクロペンタジエニル）−Ｔｉ−ビス（２，３，４，５，６−ペンタフルオロフェニル）、ビス（メチルシクロペンタジエニル）−Ｔｉ−ビス（２，３，５，６−テトラフルオロフェニル）、ビス（メチルシクロペンタジエニル）−Ｔｉ−ビス（２，４，６−トリフルオロフェニル）、ビス（メチルシクロペンタジエニル）−Ｔｉ−ビス（２，６−ジフルオロフェニル）、ビス（メチルシクロペンタジエニル）−Ｔｉ−ビス（２，４−ジフルオロフェニル）などを挙げることができる。
【００６６】
上記オキサジアゾール系化合物としては、２−フェニル−５−トリクロロメチル−１、３，４−オキサジアゾール、２−（ｐ−メチルフェニル）−５−トリクロロメチル−１、３，４−オキサジアゾール、２−（ｐ−メトキシフェニル）−５−トリクロロメチル−１、３，４−オキサジアゾール、２−スチリル−５−トリクロロメチル−１，３，４−オキサジアゾール、２−（ｐ−メトキシスチリル）−５−トリクロロメチル−１，３，４−オキサジアゾール、２−（ｐ−ブトキシスチリル）−５−トリクロロメチル−１，３，４−オキサジアゾールなどを挙げることができる。
【００６７】
上記チオキサントン系化合物としては、チオキサントン、２，４−ジエチルチオキサントン、イソプロピルチオキサントン、２，４−ジイソプロピルチオキサントン、２−クロロチオキサントン、１−クロロ−４−プロポキシチオキサントン、２−（３−ジメチルアミノ−２−ヒドロキシプロポキシ）−３，４−ジメチル−９Ｈ−チオキサンテン−９−オンメトクロライドなどを挙げることができる。
【００６８】
上記（ビス）アシルホスフィンオキシド系化合物としては、２，４，６−トリメチルベンゾイルジフェニルホスフィンオキシド、ビス（２，６−ジメトキシベンゾイル）−２，４，４−トリメチルペンチルホスフィンオキシド、ビス（２，６−ジクロロベンゾイル）フェニルホスフィンオキシド、ビス（２，６−ジクロロベンゾイル）−２，５−ジメチルフェニルホスフィンオキシド、及びビス（２，４，６−トリメチルベンゾイル）フェニルホスフィンオキシドなどを挙げることができる。
【００６９】
上記有機ホウ素塩化合物は、下記化学式６のような第４級有機ホウ素塩化合物である。
【００７０】
【化６】
2009175734.tif 000003
【００７１】
上記化学式６で、Ｒ１、Ｒ２、Ｒ３、及びＲ４は、それぞれ独立的に必要によって置換基を有することができるアルキル基、アリール基、アラルキル基、アルケニル基、アルキニル基、シリル基、ヘテロ環基、またはハロゲン原子を示し、Ｚ＋は、任意の陽イオンを表す。
【００７２】
本発明において有機ホウ素塩化合物は、第４級有機ホウ素陰イオンと陽イオン（Ｚ＋）とからなる。上記構造式で、Ｒ１、Ｒ２、Ｒ３、及びＲ４はそれぞれ独立的に、アルキル基、アリール基、アラルキル基、アルケニル基、アルキニル基、シリル基、ヘテロ環基、またはハロゲン原子を示し、かかる基は、必要によって置換基を有していてもよい。かかる置換基としては、メチル基、エチル基、ｎ−プロピル基、イソプロピル基、ｎ−ブチル基、ｓｅｃ−ブチル基、イソブチル基、ｔｅｒｔ−ブチル基、ｎ−オクチル基、ｎ−ドデシル基、シクロペンチル基、シクロヘキシル基、フェニル基、トリル基、キシリル基、アニシル基、ビフェニル基、ジフェニルメチル基、メトキシ基、エトキシ基、ｎ−プロトキシ基、イソプロトキシ基、ｎ−ブトキシ基、ｓｅｃ−ブトキシ基、イソブトキシ基、ｔｅｒｔ−ブトキシ基、メチレンジオキシ基、エチレンジオキシ基、フェノキシ基、ナフトキシ基、ベンジルオキシ基、メチルチオ基、フェニルチオ基、２−フリル基、２−チエニル基、２−ピリジル基、及びフッ素基などを挙げることができる。
【００７３】
上記有機ホウ素塩化合物の第４級有機ホウ素陰イオンの具体的な例としては、メチルトリフェニルボレート、ｎ−ブチルトリフェニルボレート、ｎ−オクチルトリフェニルボレート、ｎ−ドデシルトリフェニルボレート、ｓｅｃ−ブチルトリフェニルボレート、ｔｅｒｔ−ブチルトリフェニルボレート、ベンジルトリフェニルボレート、ｎ−ブチルトリ（ｐ−アニシル）ボレート、ｎ−オクチルトリ（ｐ−アニシル）ボレート、ｎ−ドデシルトリ（ｐ−アニシル）ボレート、ｎ−ブチルトリ（ｐ−トリル）ボレート、ｎ−ブチルトリ（ｏ−トリル）ボレート、ｎ−ブチルトリ（４−ｔｅｒｔ−ブチルフェニル）ボレート、ｎ−ブチルトリ（４−フルオロ−２−メチルフェニル）ボレート、ｎ−ブチルトリ（４−フルオロフェニル）ボレート、ｎ−ブチルトリ（１−ナフチル）ボレート、エチルトリ（１−ナフチル）ボレート、ｎ−ブチルトリ［１−（４−メチルナフチル）］ボレート、メチルトリ［１−（４−メチルナフチル）］ボレート、トリフェニルシリルトリフェニルボレート、トリメチルシリルトリフェニルボレート、テトラ−ｎ−ブチルボレート、ジ−ｎ−ブチルジフェニルボレート、テトラベンジルボレートなどを挙げることができる。上記第４級有機ホウ素陰イオンのＲ１、Ｒ２、Ｒ３及びＲ４で、Ｒ１はアルキル基、Ｒ２、Ｒ３及びＲ４はナフチル基である構造を有する場合が、化合物の安定性と光反応性との均衡を維持するためにさらに望ましい。
【００７４】
上記有機ホウ素塩化合物の陽イオン（Ｚ＋）の具体的な例としては、テトラメチルアンモニウム、テトラエチルアンモニウム、テトラ−ｎ−ブチルアンモニウム、テトラオクチルアンモニウム、Ｎ−メチルキノリウム、Ｎ−エチルキノリウム、Ｎ−メチルピリジニウム、Ｎ−エチルピリジニウム、テトラメチルホスホニウム、テトラ−ｎ−ブチルホスホニウム、トリメチルスルホニウム、トリフェニルスルホニウム、トリメチルスルホキソニウム、ジフェニルヨードニウム、ジ（４−ｔｅｒｔ−ブチルフェニル）ヨードニウム、リチウム陽イオン、ナトリウム陽イオン、カリウム陽イオンなどを挙げることができる。
【００７５】
上記光開始剤混合物に増感剤を混合して使用すれば、さらに高感度の効果を得ることができ、増感剤を混合して使用することが望ましい。増感剤としては、光開始剤によって選定することになるが、上記光開始剤の一部は、他の光開始剤の増感剤の役割も併行することもする。例として、イミダゾール系光開始剤を使用する場合には、ベンゾフェノン系またはチオキサントン系の化合物が光開始剤及び増感剤の役割も行うので、併行して使用すればよい。上記有機ホウ素塩化合物と併用して使用できる増感剤は、光吸収及び有機ホウ素塩化合物の分解を行う役割を果たすものであるならば、いかなるものでもよく、かかる役割を果たす化合物としては、ベンゾフェノン系化合物、チオキサントン系化合物、キノン系化合物、及び陽イオン性染料から選択して使用できる。ベンゾフェノン系化合物とチオキサントン系化合物は、上記で説明した化合物のうちから選択して使用すればよく、キノン系化合物としては、キンヒドロン、２，５−ジクロロ−１，４−ベンゾキノン、２，６−ジクロロ−１，４−ベンゾキノン、フェニル−１，４−ベンゾキノン、２−メチル−１，４−ナフトキノン、２，３−ジクロロ−１，４−ナフトキノン、２−ヒドロキシ−１，４−ナフトキノン、５−ヒドロキシ−１，４−ナフトキノン、２−アミノ−３−クロロ−１，４−ナフトキノン、２−クロロ−３−モルホリノ−１，４−ナフトキノン、アントラキノン、２−メチルアントラキノン、２−エチルアントラキノン、２−tert−ブチルアントラキノン、２，３−ジメチルアントラキノン、１−クロロアントラキノン、２−クロロアントラキノン、１，４−ジクロロアントラキノン、２−（ヒドロキシメチル）アントラキノン、９，１０−フェナントレンキノンなどを挙げることができる。
【００７６】
上記陽イオン性染料は、３００ｎｍから近赤外線範囲内で最大吸収波長を有し、一般的にｙｅｌｌｏｗ、ｏｒａｎｇｅ、ｒｅｄ、ｇｒｅｅｎまたはｂｌｕｅ色を帯び、具体的な例としては、ベーシックイエロー１１（Basic yellow １１）、アストラゾンオレンジＧ（Ａｓｔｒａｚｏｎ ｏｒａｎｇｅ Ｇ）、チオフラビンＴ（Ｔｈｉｏｆｌａｖｉｎ
Ｔ）、オーラミンＯ（Ａｕｒａｍｉｎｅ Ｏ）、インドシアニン・グリーン（Ｉｎｄｏｃｙａｎｉｎｅ ｇｒｅｅｎ）、１，１’，３，３，３’，３’−ヘキサメチルインドジカルボシアニンヨード、ＩＲ−７８６パークロレートなどを挙げることができる。
【００７７】
上記光開始剤の含有量は、上記有機物１００重量部に対して、１〜２０重量部が望ましい。光開始剤の含有量が上記範囲未満である場合には、露光感度が落ちるという問題点があり、上記範囲を超える場合には、非露光部まで現像がなされないという問題が発生して望ましくない。
【００７８】
上記架橋剤Ａとしては、モノアクリレート系及び多官能アクリレート系が使われる。モノアクリレートとしては、以下に制限されるものではないが、アクリル酸、メチルアクリレート、エチルアクリレート、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ｎ−ペンチルアクリレート、アリルアクリレート、フェニルアクリレート、ベンジルアクリレート、ブトキシエチルアクリレート、ブトキシトリエチレングリコールアクリレート、シクロヘキシルアクリレート、ジシクロペンタニルアクリレート、ジシクロペンテニルアクリレート、２−エチルヘキシルアクリレート、グリセロールアクリレート、グリシジルアクリレート、イソボルニルアクリレート、イソデキシルアクリレート、イソオクチルアクリレート、ラウリルアクリレート、２−メトキシエチルアクリレート、メトキシエチレングリコールアクリレート、メトキシジエチレングリコールアクリレート、フェノキシエチルアクリレート、ステアリルアクリレート、１−ナフチルアクリレート、２−ナフチルアクリレート、２−ヒドロキシエチルアクリレート、２−ヒドロキシプロピルアクリレート、アミノエチルアクリレート、または上記モノアクリレート分子内のアクリレートを一部または全部メタクリレートに替えたものなどがあり、多官能アクリレートとしては、以下に制限されるものではないが、１，６−ヘキサンジオールジアクリレート、１，６−ヘキサンジオール（エトキシレーティッド）ジアクリレート、１，４−ブタンジオールジアクリレート、２−ブチル−２−エチル−１，３−プロパンジオールジアクリレート、１，９−ノナンジオールジアクリレート、トリプロピレングリコールジアクリレート、ジプロピレングリコールジアクリレート、テトラエチレングリコールジアクリレート、ビスフェノールＡ（エトキシレーティッド）ｎ（ｎ＝２〜８）ジアクリレート、またはビスフェノールＡエポキシジアクリレートのようなジアクリレート系；トリメチロールプロパントリアクリレート、トリメチロールプロパン（エトキシレーティッド）トリアクリレート、グリセリン（プロキシレーティッド）トリアクリレート、ペンタエリスリトールトリアクリレート、またはトリメチロールプロパン（プロキシレーティッド）−３−トリアクリレートのようなトリアクリレート系；ジトリメチロールプロパンテトラアクリレート、テトラメチロールプロパンテトラアクリレート、またはペンタエリスリトールテトラアクリレートのようなテトラアクリレート系；ジペンタエリスリトールペンタアクリレートのようなペンタアクリレート系；ジペンタエリスリトールヘキサアクリレートのようなヘキサアクリレート系；または上記多官能アクリレート分子内のアクリレートを一部または全部メタクリレートに替えたものなどがあり、上記モノ及び多官能アクリレートからなる群から一つ以上選択されたものであることが望ましい。
【００７９】
上記架橋剤Ａの含有量は、有機物１００重量部に対して、１５〜６０重量部が望ましいが、架橋剤Ａの含有量が上記範囲未満である場合には、露光感度が落ちるという問題点があり、上記範囲を超える場合には、焼成時に隔壁形状の短絡や脱落などが発生することがあって望ましくない。
【００８０】
上記二番目の形態の有機物組成の構成成分であるアルカリ現像液に可溶であるバインダＢの場合、酸存在下の熱処理過程で現像液に不溶である状態に変わる特性以外に、感光性ペースト中の無機成分の分散性を良好にし、適切な粘度及び弾性を有させる役割も行う。かかる上記バインダＢの具体的な例としては、以下に制限されるものではないが、ヒドロキシフェノール基を有する樹脂、ヒドロキシスチレン構造を有する樹脂、エポキシ基を有する樹脂、及びヒドロキシ基とカルボン酸基とを有する樹脂などを挙げることができ、これらは単独または２種以上混合して使われうる。
【００８１】
上記バインダＢのうちヒドロキシフェノール基を有する代表的な樹脂としては、ノボラック（ｎｏｖｏｌａｃ）樹脂を挙げることができ、上記ノボラック樹脂は、酸存在下でフェノール類及びアルデヒド類、またはフェノール類及びケトン類の縮合反応によって製造される。上記ヒドロキシスチレン構造を有する樹脂は、ヒドロキシスチレンまたはα−メチル−ヒドロキシスチレンと、アクリル系モノマーとの共重合反応によって製造される。上記アクリル系モノマーとしては、アクリル酸エステル、メタクリル酸エステル、アクリルアミド、メタクリルアミド、アクリロニトリルなどを挙げることができる。上記エポキシ基を有する樹脂としては、ノボラック型エポキシ樹脂、ビスフェノールＡ型エポキシ樹脂、アクリルエポキシ樹脂などを挙げることができる。上記ヒドロキシ基とカルボン酸基とを有する樹脂としては、上記ヒドロキシフェノール基を有する樹脂または上記ヒドロキシスチレン構造を有する樹脂に、カルボン酸基が導入された形態の樹脂であるか、ヒドロキシ基を有するアクリル系（またはメタクリル系）モノマーとカルボン酸基を有するアクリル系（またはメタクリル系）モノマーとの共重合体を挙げることができる。
【００８２】
上記バインダＢの重量平均分子量は、５００〜１００，０００ｇ／ｍｏｌであることが望ましく、分子量が５００ｇ／ｍｏｌ未満である場合には、ペースト製造時に無機物に対する分散性が落ち、１００，０００ｇ／ｍｏｌを超える場合には、現像時に現像速度が遅すぎるか、現像されないという問題点があって望ましくない。
【００８３】
上記バインダＢの含有量は、上記有機物（バインダ、架橋剤及び光酸発生剤）１００重量部に対して、５０〜９５重量部が望ましい。含有量が上記範囲未満である場合には、ペーストのコーティング性及び分散性が落ち、上記範囲を超える場合には、露光時に架橋反応の発生が不十分であり、所望の形状のパターンを得られずに望ましくない。
【００８４】
上記光酸発生剤は、露光時に照射される光を受ければ酸を発生させる物質であり、本発明で提案する光酸発生剤の例としては、オニウム塩またはスルホニウム塩、有機ハロゲン、ナフトキノン−ジアジド−スルホン酸及び光反応性スルホン酸を挙げることができる。
【００８５】
上記オニウム塩またはスルホニウム塩化合物の具体的な例としては、以下に制限されるものではないが、ジフェニルヨード塩ヘキサフルオロホスフェート、ジフェニルヨード塩ヘキサフルオロアルセネート、ジフェニルヨード塩ヘキサフルオロアンチモネート、ジフェニルパラメトキシフェニルトリプレート、ジフェニルパラトルエニルトリプレート、ジフェニルパライソブチルフェニルトリプレート、ジフェニルパラ−ｔ−ブチルフェニルトリプレート、トリフェニルスルホニウムヘキサフルオロホスフェート、トリフェニルスルホニウムヘキサフルオロアルセネート、トリフェニルスルホニウムヘキサフルオロアンチモネート、トリフェニルスルホニウムトリプレート及びジブチルナフチルスルホニウムトリプレートなどからなる群から一つ以上選択されたものが使われうる。
【００８６】
上記有機ハロゲン化合物としての具体的な例は、以下に制限されるものではないが、トリブロモアセトフェノン、フェニルトリハロメチル−スルホン化合物、ハロメチル−ｓ−トリアジン化合物及びハロメチル−オキサジアゾール化合物などからなる群から一つ以上選択されたものが使われうる。上記ナフトキノン−ジアジド−スルホン酸化合物としての具体的な例は、以下に制限されるものではないが、１，２−ナフトキノン−２−ジアジド−４−スルホニルクロライドまたは１，２−ナフトキノン−２−ジアジド−５−スルホニルクロライドなどからなる群から一つ以上選択されたものが使われうる。
【００８７】
上記光反応性スルホン酸化合物としての具体的な例は、以下に制限されるものではないが、１，２−ナフトキノン−２−ジアジド−４−スルホン酸エステル、１，２−ナフトキノン−２−ジアジド−５−スルホン酸アミド、β−ケトスルホン基を有する化合物、ニトロベンジルアルコールのエステル化合物、アリールスルホン酸のエステル化合物、オキシムエステル化合物、Ｎ−ヒドロキシアミドエステル化合物、Ｎ−ヒドロキシイミドエステル化合物、スルホン酸エステル化合物及びベンゾリン酸エステル化合物などからなる群から一つ以上選択されたものが使われうる。
【００８８】
上記光酸発生剤の含有量は、上記有機物１００重量部に対して、０．１〜５重量部が望ましいが、光開始剤の含有量が上記範囲未満である場合には、架橋反応の発生が不十分であるという問題が発生し、上記範囲を超える場合には、光酸発生剤自体が照射される光を吸収するために、むしろ露光感度が落ちるという問題が発生することがあって望ましくない。
【００８９】
上記光酸発生剤は、露光感度を向上させるために、増感剤（ｓｅｎｓｉｔｉｚｅｒ）と共に使用できる。上記増感剤の具体的な例としては、以下に制限されるものではないが、アントラセン、ペンアントラセン、１，２−ベンゾアントラセン、１，６−ジフェニル−１，３，５−ヘキサトリエン、１，１，４，４、−テトラフェニル−１，３−ブタジエン、２，３，４，５−テトラフェニルフラン、２，５−ジフェニルチオフェン、チオキサントン、２−クロロ−チオキサントン、フェノチアジン、１，３−ジフェニルピラゾリン、ベンゾフェノン、４−ヒドロキシ−ベンゾフェノン、フルオロセン及びロダミンなどからなる群から一つ以上選択されたものが使われうる。上記増感剤の含有量は、上記光酸発生剤１００重量部に対し、１〜１，０００重量部が望ましい。上記範囲未満である場合には、増感効果が落ち、上記範囲を超える場合には、増感剤自体が照射される光を吸収するために、むしろ露光感度が落ちるという問題が発生することがあって望ましくない。
【００９０】
上記架橋剤Ｂとしては、メラミン樹脂、尿素樹脂、グアナミン樹脂、グリコールウリル−ホルムアルデヒド樹脂、スクシニルアミド−ホルムアルデヒド樹脂、及びエチレン尿素−ホルムアルデヒド樹脂などが使われ、このうちメラミン樹脂と尿素樹脂とが架橋反応性及び商用化面でさらに望ましい。上記メラミン樹脂及び尿素樹脂の具体的な例としては、アルコキシメチル化メラミン樹脂及びアルコキシメチル化尿素樹脂を挙げることができ、かかるアルコキシメチル化アミノ樹脂は、メラミンまたは尿素をホルマリンと反応させて得た縮合物に、メチルアルコール、エチルアルコール、プロピルアルコールのような低級アルコール類でエステル化させて製造される。
【００９１】
上記架橋剤Ｂの含有量は、上記有機物１００重量部に対して、５〜５０重量部が望ましいが、架橋剤Ｂの含有量が上記範囲未満である場合には、露光時に架橋反応の発生がが不十分であって現像時にパターンが崩れるという問題点があり、上記範囲を超える場合には、焼成時にペーストの分散性及び印刷性に問題があって望ましくない。
【００９２】
本発明による感光性ペースト組成物は、添加剤をさらに含むことができ、上記添加剤としては、組成物の保存性を向上させる重合禁止剤及び酸化防止剤、解像度を向上させる紫外線吸光剤、組成物内の気泡を減らす消泡剤、分散性を向上させる分散剤、印刷時に膜の平坦性を向上させるレベリング剤、熱分解特性を向上させる可塑剤及び揺変特性を付与する揺変剤などを例に挙げることができる。
【００９３】
上記溶剤としては、フッ化物の分散性を落とさずに、バインダＡ、バインダＢ、光開始剤及び光酸発生剤を溶解させることができ、架橋剤及びその他添加剤と望ましく混合されつつ、沸点が１５０℃以上であるものが使われうる。沸点が１５０℃未満である場合には、組成物の製造過程、特に３ロールミル工程で揮発される傾向が大きくて問題になり、また印刷時に溶剤が早く揮発しすぎて印刷状態が好ましくなくなるので望ましくない。上記条件を充足させることができる望ましい溶剤としては、以下に制限されるものではないが、エチルカルビトール、ブチルカルビトール、エチルカルビトールアセテート、ブチルカルビトールアセテート、テキサノール、テルピン油、ジエチレングリコール、ジプロピレングリコール、トリプロピレングリコール、ジプロピレングリコールメチルエーテル、ジプロピレングリコールエチルエーテル、ジプロピレングリコールモノメチルエーテルアセテート、γ−ブチロラクトン、酢酸セロソルブ及びブチルセロソルブアセテートからなる群から一つ以上選択されたものが使われうる。
【００９４】
上記溶剤の含有量は、特別に限定されるものではないが、印刷またはコーティングに適切なペーストの粘度になるように使用しなければならない。
【００９５】
本発明による感光性ペースト組成物は、下記のような方法によって製造されうる。
【００９６】
まず、フッ化物ゾルを製造する。フッ化物ゾルは、水性フッ化物ゲル中の水を有機溶剤で置換し、フッ化物前駆体を製造した後でこれを有機物に分散させることによって製造される。上記有機物は、事前にそれぞれの有機物成分を混合して十分に撹拌させ、均一であって透明な溶液に製造されたものである。上記製造されたフッ化物ゾルは、無機物と混合してペーストに製造される。ＰＬＭ（ｐｌａｎｅｔａｒｙ
ｍｉｘｅｒ）などを利用して混合した後、３ロールミル数回実施して機械的混合を行う。３ロールミルの作業が終われば、ＳＵＳメッシュ＃４００でフィルタリングした後、真空ポンプを利用して脱泡（ｄｅｇａｓｓｉｎｇ）して感光性ペースト組成物を製造する。
【００９７】
本発明は他の具現例で、上記感光性ペースト組成物を利用して製造されたプレズマディスプレイパネル（ＰＤＰ）の隔壁を提供する。
【００９８】
本発明による感光性ペースト組成物を利用してＰＤＰ隔壁を形成する過程は、有機物に含まれた成分によって変わる。
【００９９】
アルカリ可溶性バインダＡ、光開始剤及び架橋剤Ａを含む第１形態の有機物を利用して感光性ペーストを製造した場合、下記のような工程を介して隔壁が製造される。上記感光性ペースト組成物をスクリーン印刷やテーブルコータなどを利用してアドレス電極と誘電体とが形成されているＰＤＰ下板に塗布し、ドライオーブンまたは赤外線（ＩＲ）オーブンで８０〜１２０℃の温度で、５〜６０分間乾燥させて溶剤をほどんど除去した後、乾燥膜上にフォトマスクが装着された紫外線露光装置を利用して所定の光を照射し、照射された部分に架橋反応を起こさせ、現像工程で、純水に希釈されたＮａ２ＣＯ３溶液、ＫＯＨ溶液、水酸化テトラメチルアンモニウム（ＴＭＡＨ）溶液またはモノエタノールアミン溶液のような適切なアルカリ現像液で３０℃前後の温度で現像し、未露光の部位を除去してパターンを得て、また電気炉などで５００〜６００℃で５〜６０分間焼成することによって、残存する有機物の除去及び低融点ガラス粉末の焼結を行うことによって、パターン化された隔壁を形成できる。
【０１００】
アルカリ可溶性バインダＢ、光酸発生剤及び架橋剤Ｂを含む第２形態の有機物を利用して感光性ペースト組成物を製造した場合、乾燥膜上にフォトマスクが装着された紫外線露光装置を利用して所定の光を照射する過程までは上記第１形態の有機物を利用した工程と同一である。ただし、照射された部分で架橋反応が起こる代わりにまず酸が発生し、その後、８０〜１５０℃の温度で５〜６０分間熱処理過程で架橋反応が起こる。その後の現像及び焼成過程は、上記第１形態の有機物を利用した工程と同一である。
【０１０１】
さらに他の具現例で、本発明は、上記隔壁を含むＰＤＰを提供する。
【０１０２】
図１には、本発明による感光性ペースト組成物を利用して製造された隔壁を含むＰＤＰの具体的な構造が図示されている。
【０１０３】
本発明によるＰＤＰは、前方パネル１１０及び後方パネル１２０を備える構造になっている。上記前方パネル１１０は、前面基板１１１、上記前面基板の背面１１１ａに形成されたＹ電極１１２とＸ電極１１３とを具備した維持電極対１１４、上記維持電極対を覆う前方誘電体層１１５、及び上記前方誘電体層を覆う保護膜１１６を具備する。上記Ｙ電極１１２とＸ電極１１３とのそれぞれは、ＩＴＯなどで形成された透明電極１１２ｂ，１１３ｂ；明暗向上のため黒色電極（図示せず）及び導電性を付与する白色電極（図示せず）によって構成されるバス電極１１２ａ，１１３ａを具備する。上記バス電極１１２ａ，１１３ａは、ＰＤＰの左右側に配された連結ケーブルと連結される。
【０１０４】
上記後方パネル１２０は、背面基板１２１、背面基板の前面１２１ａに、上記維持電極対と交差するように形成されたアドレス電極１２２、上記アドレス電極を覆う後方誘電体層１２３、上記後方誘電体層上に形成されて発光セル１２６を区画する隔壁１２４、及び上記発光セル内に配された蛍光体層１２５を具備する。上記アドレス電極１２２は、ＰＤＰの上下側に配された連結ケーブルと連結される。
【実施例】
【０１０５】
以下、本発明について実施例を介してさらに詳細に説明するが、本発明の範囲が下記実施例によって限定されるものではない。
【０１０６】
＜フッ化物前駆体の製造＞
製造例１．フッ化マグネシウム（ＭｇＦ２）前駆体の製造
塩化マグネシウム（ＭｇＣｌ２・６Ｈ２Ｏ）２０３．３ｇを５リットルのイオン交換水に溶解して塩化マグネシウム水溶液を製造し、フッ化カリウム（ＫＦ・２Ｈ２Ｏ）１８８．２６ｇを５リットルのイオン交換水に溶解してフッ化カルシウム水溶液を製造した。５０リットル反応容器に１０リットルのイオン交換水を入れ、強く撹拌しつつ上記において製造された塩化マグネシウム水溶液とフッ化カルシウム水溶液とをそれぞれ１０ｍｌ／秒の速度で同時に投入した。投入完了後、真空濃縮装置を利用して２リットルになるまで濃縮した後、濃縮液を９５℃で２４時間加熱熟成させてゲル状の液を作った。その後、ゲル状の液を限外濾過膜（ｕｌｔｒａｆｉｌｔｒａｔｉｏｎ
ｍｅｍｂｒａｎｅ）を利用して電解質成分を除去した後、さらに真空濃縮装置を利用して１リットルになるまで濃縮し、水性フッ化マグネシウムゾルを製造した。上記において製造された水性フッ化マグネシウムゾルに、ジエチレングリコール有機溶剤１リットルを利用して溶媒置換装置を利用して処理することによって、ジエチレングリコールに分散されたフッ化マグネシウム前駆体を作った。
【０１０７】
製造例２．フッ化ナトリウムマグネシウム（ＮａＭｇＦ３）前駆体の製造
フッ化カリウム水溶液の代わりに、フッ化ナトリウム（ＮａＦ）１２６ｇを５リットルのイオン交換水に溶解して製造されたフッ化ナトリウム水溶液を使用したこと以外は上記製造例１と同じ方法を利用し、ジエチレングリコールに分散されたフッ化ナトリウムマグネシウム前駆体を作った。
【０１０８】
製造例３．シリカ−フッ化マグネシウム（ＳｉＯ２−ＭｇＦ２）前駆体の製造
塩化マグネシウム（ＭｇＣｌ２・６Ｈ２Ｏ）２０３．３ｇを５リットルのイオン交換水に溶解して塩化マグネシウム水溶液を製造し、シリカゾル（１０ｗｔ．％、平均粒径５ｎｍ）３００ｇを５リットルのイオン交換水に希釈してシリカゾル水溶液を製造し、フッ化アンモニウム（ＮＨ４Ｆ）７４．０８ｇを５リットルのイオン交換水に溶解してフッ化アンモニウム水溶液を製造した。５０リットル反応容器に上記において製造されたシリカゾル水溶液を入れ、強く撹拌しつつ上記において製造された塩化マグネシウム水溶液を１０ｍｌ／秒の速度で投入した後、０．１Ｎ塩酸溶液３００ｇをさらに投入した。その後、上記において製造されたフッ化アンモニウム水溶液を１０ｍｌ／秒の速度で投入した。投入完了後、製造例１の真空濃縮以後の過程と同じ方法を利用し、ジエチレングリコールに分散されたフッ化マグネシウムシリカ−フッ化マグネシウム前駆体を製造した。
【０１０９】
＜フッ化物及びチタン酸化物の物性測定＞
上記製造例１〜３で製造した３種のフッ化物前駆体中のフッ化物に対する屈折率（＠５８９ｎｍ、２０℃）、比重（＠２０℃）、透過度（＠２０℃）及び平均粒径（＠２０℃）に対する測定結果を、下記表１に示した。透過度は、厚さ１ｃｍ基準で５００ｎｍでの値であり、平均粒径は、ＰＣＳ（Ｐｈｏｔｏｎ
Ｃｏｒｒｅｌａｔｉｏｎ Ｓｐｅｃｔｒｏｓｃｏｐｙ）を利用して測定した。
【０１１０】
【表１】
2009175734.tif 000004
【０１１１】
＜有機物の製造＞
上記において製造したフッ化物前駆体と混合してフッ化物ゾルを製造するのに使われる有機物を下記のように製造した。
【０１１２】
製造例４．有機物１の製造
バインダ（ノボラック樹脂（ｍ−クレゾールにホルマリンを添加し、シュウ酸触媒の下で製造）、重さ平均分子量１８，０００ｇ／ｍｏｌ）７９．４重量％、架橋剤（ヘキサメトキシメチル−メラミン）１９．０重量％、光酸発生剤（トリフェニルスルホニウムトリプレート）１．６重量％の組成を有する有機混合物を製造した。溶解及び粘度調節のために、前記有機混合物１００重量部対比で３０重量部の溶剤（エチルカルビトール）を添加し、有機物１を製造した。
【０１１３】
製造例５．有機物２の製造
バインダ（ポリ（スチレン−ｃｏ−メチルメタクリル酸）共重合体、重さ平均分子量１２，０００ｇ／ｍｏｌ、酸価１８０ｍｇＫＯＨ／ｇ）５４．０重量％、光開始剤（２−ベンジル−２−ジメチルアミノ−１−（４−モルフォリノフェニル）−１−ブタノン）９．５重量％、架橋剤（ビスフェノールＡ変性エポキシジアクリレート）２９．５重量％、保存安定剤（ベンゾトリアゾール）７．０重量％の組成を有する有機混合物を製造した。溶解及び粘度調節のために、上記有機混合物組成１００重量部対比で１５重量部の溶剤（エチルカルビトール）を添加し、有機物２を製造した。
【０１１４】
製造例６．有機物３の製造
バインダ１（ポリ（メチルメタクリレート−ｃｏ−ブチルメタクリレート−ｃｏ−メチルメタクリル酸）共重合体、分子量１２，０００ｇ／ｍｏｌ、酸価１５０ｍｇＫＯＨ／ｇ）６０．０重量％、バインダ２（ヒドロキシプロピルセルロース、平均分子量（Ｍｗ）＝８０，０００ｇ／ｍｏｌ）２．０重量％、光開始剤１（２−メチル−１−［４−（メチルチオ）フェニル］−２−モルフォリノプロパン−１−オン）１．５重量％、光開始剤２（２，４−ジエチルチオサントン）０．５重量％、架橋剤１（メトキシジエチレングリコールアクリレート）２５．０重量％、架橋剤２（トリメチロールプロパントリアクリレート）１０．０重量％、保存安定剤（マロン酸）１．０重量％の組成を有する有機混合物を製造した。溶解及び粘度調節のために、上記有機混合物１００重量部対比で２０重量部の溶剤（テキサノール）を添加し、有機物３を製造した。
【０１１５】
＜有機物の物性評価＞
上記製造例４〜６で製造した有機物の屈折率及び比重測定結果を、下記表２に示した。
【０１１６】
【表２】
2009175734.tif 000005
【０１１７】
＜フッ化物ゾルの製造＞
上記製造例１〜３で製造したフッ化物前駆体及びチタン酸化物前駆体を、上記製造例４〜６で製造した有機物に混合してそれぞれ分散させることによって、フッ化物ゾルを製造した。上記フッ化物ゾルの製造は、撹拌容器に有機物をまず入れ、撹拌する状態で計算された量ほどフッ化物前駆体を徐々に投入した後、数時間撹拌して製造した。ただし、下記製造例７〜９で体積比は、溶剤が除外された体積比を意味する。
【０１１８】
製造例７．フッ化物ゾル１の製造
上記製造例１によるＭｇＦ２前駆体と、上記製造例４による有機物１とを、３０：７０の体積比で混合した。混合後に測定された屈折率は、１．５０であった。
【０１１９】
製造例８．フッ化物ゾル２の製造
上記製造例２によるＮａＭｇＦ３前駆体と、上記製造例５による有機物２とを、３０：７０の体積比で混合した。混合後に測定された屈折率は、１．５０であった。
【０１２０】
製造例９．フッ化物ゾル３の製造
上記製造例３によるＳｉＯ２−ＭｇＦ２前駆体と、上記製造例４による有機物３とを、３０：７０の体積比で混合した。混合後に測定された屈折率は、１．４５であった。
【０１２１】
＜感光性ペースト組成物の製造＞
上記製造例７〜製造例９で製造されたフッ化物ゾル１〜３に、下記実施例１〜３のように、低融点ガラス粉末及び高融点ガラス粉末を含む無機物を混合することによって、本発明による感光性ペースト組成物を製造した。また比較例として、下記比較例１のように、フッ化物のない感光性ペースト組成物を製造した。ただし、下記実施例１〜３と比較例１とでのフッ化物ゾルの体積％は、いずれも溶剤を除外した体積％を意味する。
【０１２２】
実施例１．感光性ペースト組成物１の製造
上記製造例７によるフッ化物ゾル１ ４５体積％、低融点ガラス粉末（ＳｉＯ２−Ｂ２Ｏ３−Ａｌ２Ｏ３−Ｆ系、無定形、Ｄ５０＝３．４μｍ、屈折率＝１．４７）５０体積％、高融点ガラス粉末（ＳｉＯ２−Ｂ２Ｏ３−Ａｌ２Ｏ３系、無定形、Ｄ５０＝２．５μｍ、屈折率＝１．４６）５体積％で構成された感光性ペースト組成物１を、上記ペースト組成物の製造方法によって製造した。
【０１２３】
実施例２．感光性ペースト組成物２の製造
上記製造例７によるフッ化物ゾル１の代わりに、上記製造例８によるフッ化物ゾル２を使用したことを除いては、実施例１と同じ方法で感光性ペースト組成物２を、上記ペースト組成物の製造方法によって製造した。
【０１２４】
実施例３．感光性ペースト組成物３の製造
上記製造例７によるフッ化物ゾル１の代わりに、上記製造例９によるフッ化物ゾル３を使用したことを除いては、実施例１と同じ方法で感光性ペースト組成物３を、上記ペースト組成物の製造方法によって製造した。
【０１２５】
比較例１．フッ化物のない感光性ペースト
上記製造例６による有機物３ ４０体積％、低融点ガラス粉末（ＳｉＯ２−Ｂ２Ｏ３−Ａｌ２Ｏ３−Ｆ系、無定形、Ｄ５０＝３．４μｍ、屈折率＝１．４７）５０体積％、高融点ガラス粉末（ＳｉＯ２−Ｂ２Ｏ３−Ａｌ２Ｏ３系、無定形、Ｄ５０＝２．５μｍ、屈折率＝１．４６）１０体積％で構成されたフッ化物のない感光性ペースト組成物を、上記ペースト組成物製造方法によって製造した。
【０１２６】
＜感光性ペースト組成物の評価及び結果＞
上記実施例１〜３及び比較例１で製造した感光性ペースト組成物を利用し、下記のような方法で隔壁を形成した。
【０１２７】
上記実施例１〜３及び比較例１で製造した感光性ペースト組成物を、６”ガラス基板上にコータを利用して塗布した後、ドライオーブンに入れて１００℃で３０分間乾燥し、厚さ１８０μｍの乾燥膜を形成した。その後、格子パターン（横：線間幅＝４０μｍ（ピッチ＝１６０μｍ）、縦：線間幅＝４０μｍ（ピッチ＝５６０μｍ））を有するフォトマスクの装着された高圧水銀ランプ紫外線露光装置を利用し、３００〜１，０００ｍＪ／ｃｍ２で照射した。その後、上記実施例１で製造した感光性ペースト組成物１の場合だけ、ガラス基板を１２０℃ドライオーブンに入れ、１０分間熱処理した後で現像工程を実施し、残りの感光性ペースト組成物２、３及びフッ化物のない感光性ペースト組成物の場合には、直接現像固定を実施した。現像工程は、３５℃の０．８重量％炭酸ナトリウム水溶液をノズル圧力１．５ｋｇｆ／ｃｍ２で２００秒間噴射して現像を実施したし、その後、常温の純水をノズル圧力１．２ｋｇｆ／ｃｍ２で３０秒間噴射して洗浄した。その後、エアーナイフ（ａｉｒ
ｋｎｉｆｅ）を利用して乾燥させた後で電気焼成炉に入れ、５６０℃で２０分間焼成して隔壁を形成した。その後、光学顕微鏡及びＳＥＭ（Ｓｃａｎｎｉｎｇ Ｅｌｅｃｔｒｏｎ
Ｍｉｃｒｏｓｃｏｐｅ）を利用して形成された隔壁を評価した。
【０１２８】
上記方法によって形成された隔壁に対する評価結果を、下記表３に示した。下記表１での露光量は、最適のパターン結果を表す値を示し、隔壁色は、肉眼で観察した結果である。
【０１２９】
【表３】
2009175734.tif 000006
【０１３０】
上記表３の結果は、下記のように解釈できる。
まず、露光感度（露光量）の場合、上記製造されたフッ化物ゾルの屈折率と無機物の屈折率との差に非常に依存するということが分かる。すなわち、実施例１〜３のうち屈折率差の小さい実施例３の場合、露光感度がさらに優秀であるということが分かる。併せて、上記表３の結果に示されているように、露光感度が落ちるほど上部幅が大きくなって下部幅が狭くなる結果を示している。これは、フッ化物ゾルと無機物との屈折率差が大きくなるほど、露光工程で照射される光の透過率は低くなり、一方、反射及び散乱は大きくなるために発生した結果である。上記表３で隔壁色の場合、フッ化物がある場合には、白色である一方、フッ化物のない場合には、灰色であると分かったが、これは、可視光線に対する反射率に差があるということを示している。
【０１３１】
＜ＰＤＰの製作及び特性評価＞
上記感光性ペースト組成物のうち実施例１〜３で製造した感光性ペースト組成物を利用し、６”パネルを製作した。併せて、特性比較のために、比較例１による感光性ペースト組成物を利用し、同じ方法でパネルを製作した。
【０１３２】
６”パネル製作は、パイロットラインで４２”ＨＤクラススペックで製作された。製造されたパネルに対する輝度を評価した結果を、下記表４に示した。
【０１３３】
【表４】
2009175734.tif 000007
【０１３４】
上記表４の輝度結果を見れば、本発明による感光性ペースト組成物を使用する場合、比較例に比べて、約１５〜２０％の輝度上昇効果を示すということが分かる。これは、上記で言及した通り、フッ化物が隔壁の反射率を高めることによって、結果的に輝度が上昇したと把握される。
【産業上の利用可能性】
【０１３５】
本発明の感光性ペースト組成物、これを利用して製造されたＰＤＰの隔壁及びこれを含むＰＤＰは、例えば、ディスプレイ関連の技術分野に効果的に適用可能である。
【符号の説明】
【０１３６】
１１０    前方パネル
１１１    前面基板
１１１ａ    前面基板の背面
１１２    Ｙ電極
１１２ａ，１１３ａ    バス電極
１１２ｂ，１１３ｂ    透明電極
１１３    Ｘ電極
１１４    維持電極対
１１５    前方誘電体層
１１６    保護膜
１２０    後方パネル
１２１    背面基板
１２１ａ  背面基板の前面
１２２    アドレス電極
１２３    後方誘電体層
１２４    隔壁
１２５    蛍光体層
１２６    発光セル
【図１】
2009175734.tif 000008